(57)【要約】【課題】優れた調湿性と防露性を有し、かつ軽量で消費者自らの手で施工が可能な施工性に優れた内装材を提供する。【解決手段】２種類以上の繊維を含んだ短繊維集合体からなる内装材であって、該短繊維集合体が、２０℃、４０％ＲＨにおける吸湿率Ｒ１と、２０℃、９５％ＲＨにおける吸湿率Ｒ２の差（Ｒ２−Ｒ１）が４０％以上である吸放湿性繊維、および熱接着性繊維を少なくとも含み、目付けが５０〜２０００ｇ／ｍ２であることを特徴とする調湿性に優れた軽量内装材。【選択図】なし【特許請求の範囲】
【請求項１】
２種類以上の繊維を含んだ短繊維集合体からなる内装材であって、該短繊維集合体が、２０℃、４０％ＲＨにおける吸湿率Ｒ１と、２０℃、９５％ＲＨにおける吸湿率Ｒ２の差（Ｒ２−Ｒ１）が４０％以上である吸放湿性繊維、および熱接着性繊維を少なくとも含み、目付けが５０〜２０００ｇ／ｍ２であることを特徴とする内装材。
【請求項２】
前記短繊維集合体の厚さが０．２〜１５ｍｍであることを特徴とする請求項１に記載の内装材。
【請求項３】
前記吸放湿性繊維の含有率が１〜８０重量％である請求項１または請求項２に記載の内装材。
【請求項４】
前記吸放湿性繊維の含有量が１０〜８００ｇ／ｍ２であることを特徴とする請求項１〜請求項３に記載の内装材。
【請求項５】
前記短繊維集合体が吸放湿性繊維を含まない基材層と吸放湿性繊維を含む吸放湿層の２層構造からなることを特徴とする請求項１〜請求項４のいずれかに記載の内装材。
【請求項６】
請求項１〜５いずれかに記載の内装材の表面に透湿性を有する表皮材を積層したことを特徴とする内装材。
【請求項７】
前記透湿性を有する表皮材が防水性および／または撥水性を有するものである請求項６に記載の内装材。
【請求項８】
請求項１〜７いずれかに記載の内装材の片面に粘着剤からなる接着層を積層し、さらにこの接着層を覆う離型紙を積層したことを特徴とする内装材。
【発明の詳細な説明】
【０００１】
【発明の属する技術分野】
本発明は内装材として使用される調湿性を有する軽量内装材に関し、特に室内の湿度を適正に調整する優れた調湿性と結露の発生を抑制する優れた防露性を有し、さらには軽量で施工性にも優れた壁、天井に好適に用いられる内装材に関するものである。
【０００２】
【従来の技術】
従来の日本の家屋は、その構成材料として木あるいは土を用いていたため、材料自体の持つ吸放湿性により防露性の良い建築物を実現してきた。しかし、近年、建築物の高気密化が進められ、耐火性、気密性を重視した材料が用いられるようになってきた。これらの材料は木あるいは土が持つような吸放湿機能が無いため、室内外の温度差で結露が発生する。さらに、このように発生した水分はカビやダニの繁殖を促進し、人体や居住環境に悪影響をもたらす原因となる。
【０００３】
これらの問題を解決するため、室内の湿度調整を行ない、防露性を得ることができる調湿性建材の開発が行なわれている。例えば、特開平３−１０９２４４号公報には吸湿剤として高温活性化処理したゼオライトを用いセメント等を使用して成形した調湿性建材が記載されている。また、特許第２６５２５９３号公報には吸湿剤として珪藻土を用い焼成した調湿性材料が記載されている。さらには、これらの欠点である吸放湿速度を改善するために調湿建材の比表面積、細孔の半径および細孔の容積を規定したものが特許第２９４８１３３号公報に記載されている。
【０００４】
しかし、これらは調湿性能は有していても、材料自体の重量が重いため壁あるいは天井に貼り付ける時にはその重量にも耐えることのできる強力な接着剤あるいは糊材が必要であり、このような接着剤あるいは糊材は一般には入手困難なため施工の際には施工業者に依頼する必要があった。
【０００５】
また、軽量で調湿機能を有したパネルが特開平９−１３６３８３号公報、特開２００１−７３４９７号公報等に記載されている。しかしこれらはいずれも軽量とは言うものの３０００ｇ／ｍ２以上の重量があり消費者自らが施工するには十分な軽さではなかった。さらに軽量化のために調湿性能を有する材料の使用量も減らす必要があり調湿性能も十分ではなかった。
【０００６】
【特許文献１】
特開平３−１０９２４４号公報
【特許文献２】
特許第２６５２５９３号公報
【特許文献３】
特許第２９４８１３３号公報
【特許文献４】
特開平９−１３６３８３号公報
【特許文献５】
特開２００１−７３４９７号公報
【０００７】
【発明が解決しようとする課題】
従来の調湿性建材においては軽量で消費者自らの手で施工が可能で、かつ十分な調湿性を有したものはなかった。
【０００８】
本発明は上記従来技術の問題点を解消するためになされたものであり、その目的は優れた調湿性と防露性を有し、かつ軽量で消費者自らの手で施工が可能な施工性に優れた内装材を提供することにある。
【０００９】
【課題を解決するための手段】
本発明の内装材は、前記課題を解決するために以下のような構成を有する。
【００１０】
すなわち、本発明は、２種類以上の繊維を含んだ短繊維集合体からなる内装材であって、該短繊維集合体が、２０℃、４０％ＲＨにおける吸湿率Ｒ１と、２０℃、９５％ＲＨにおける吸湿率Ｒ２の差（Ｒ２−Ｒ１）が４０％以上である吸放湿性繊維、および熱接着性繊維を少なくとも含み、目付けが５０〜２０００ｇ／ｍ２であることを特徴とする調湿性に優れた軽量内装材を要旨とする。
【００１１】
【発明の実施の形態】
以下に本発明の実施の形態について説明する。
【００１２】
本発明に用いる熱接着性繊維とは数十℃から百数十℃の温度で溶融または軟化する繊維のことである。このような繊維を用いることにより接着剤を使用することなく繊維同士を接着し、短繊維集合体を形成することができる。
【００１３】
また、このような熱接着性繊維には単一成分からなる単一型熱接着性繊維と、低融点成分と高融点成分からなる複合型熱接着性繊維がある。単一型熱接着性繊維の例としては、ポリプロピレン、ポリエチレン等からなる繊維が挙げられる。一方、複合型熱接着性繊維の例としては、イソフタル酸を共重合したポリエチレンテレフタレート（ＰＥＴ）とホモＰＥＴからなる複合繊維、ポリオレフィンとＰＥＴからなる複合繊維等が挙げられる。本発明に使用する熱接着性繊維としては複合型のものが好ましい。複合型熱接着繊維を用いることにより熱接着後も高融点成分が溶融せずに残るため、繊維形態を保持し短繊維集合体としての強度も保持することができるためである。これらの繊維は単独で使用してもよく、または２種以上を併用してもよい。
【００１４】
短繊維集合体の成形方法は特に限定しない。もっとも一般的な方法は、繊維を混綿後、カーディングによりウェブを作製し、このウェブを熱風による加熱後プレスし成形する方法である。ウェブを作製後、クロスレイ、ニードルパンチを行なった後、熱処理し成形することもできる。また、熱処理の方法としては、上述した熱風による加熱の他に、熱板プレス、熱ロール、遠赤外線加熱等が挙げられる。
【００１５】
熱接着性繊維の含有率は任意であるが、短繊維集合体の形態保持性や強度の観点から１０〜９０重量％の範囲が好ましい。さらに好ましくは１５〜７０重量％である。
【００１６】
本発明に用いる吸放湿性繊維は、２０℃、４０％ＲＨにおける吸湿率Ｒ１と２０℃、９５％ＲＨにおける吸湿率Ｒ２の差（Ｒ２−Ｒ１）が４０％以上のものを用いる必要がある。Ｒ１とＲ２の差が４０％未満では、急激な湿度変化が生じた場合に迅速な吸放湿が行なわれず、ひどい時には結露が発生する虞がある。Ｒ１とＲ２の差が４０％以上の場合は急激な湿度変化に対しても迅速に吸放湿が行なわれ、室内を適度な湿度に調湿することができる。好ましくはＲ１とＲ２の差が６０％以上である。
【００１７】
なお、上記「吸湿率」とは、各条件下で繊維を２４時間放置して吸湿させた時の重量とその繊維の絶乾重量との差をその繊維の絶乾重量で除したときの値である。また、「ＲＨ」とは「相対湿度」の意味である。
【００１８】
上記特性を備えた吸放湿性繊維の例としては、架橋ポリアクリル酸ナトリウム塩系繊維、アクリル繊維を後加工によりその表面を加水分解させた繊維などが挙げられる。これらの繊維は単独でまたは２種以上を併用してもよい。
【００１９】
これらの吸放湿性繊維の市販品としては、例えばカネボウ合繊（株）製、商品名「ベルオアシス」や東洋紡績（株）製、商品名「モイスケア」が挙げられる。特にベルオアシスは２０℃、４０％ＲＨにおける吸湿率が２２％、９５％ＲＨにおける吸湿率が１４０％で、その差が１００％を超えている。さらに該繊維は吸湿速度と放湿速度がほぼ同じであり、急激な湿度変化においても十分に対応することができる。
【００２０】
吸放湿性繊維の含有率は任意であり、部屋の広さや施工面積に合わせて使用することができるが、短繊維集合体の形態保持性や強度の観点から１〜８０重量％の範囲が好ましい。さらに好ましくは５〜５０重量％である。
【００２１】
吸放湿性繊維の含有量は任意であり、部屋の広さや施工面積に合わせて使用することができるが、１０〜８００ｇ／ｍ２の範囲内であれば安定した調湿性能を発揮することができるため好ましい。さらに好ましくは２０〜５００ｇ／ｍ２である。
【００２２】
本発明に用いる短繊維集合体の目付けは５０〜２０００ｇ／ｍ２である必要がある。この範囲内であると軽量で扱いやすく、施工性にも優れたものとなる。目付けが５０ｇ／ｍ２未満であると吸放湿性繊維の含有量が少なくなり十分な調湿性能を発揮できないばかりか、短繊維集合体の強度も低くなる。一方、２０００ｇ／ｍ２を超えると軽量性が損なわれ、施工方法が限られてくる。
【００２３】
本発明に用いる短繊維集合体の厚さは０．２〜１５ｍｍであることが好ましい。この範囲内であると適度な空隙により吸放湿速度の低下がなく、さらに壁面等に貼り付けた際にじゃまになることもない。０．２ｍｍ未満では短繊維集合体内の空隙が少なくなり、吸放湿性繊維の表面積が減少し、吸放湿速度が低下する。一方、１５ｍｍを超えると部屋の容積に占める内装材の割合が増加し、内装材として好ましくないものとなる。さらに好ましい範囲は０．５〜１０ｍｍである。
【００２４】
施工方法は特に限定しない。従来品は重量が重く壁あるいは天井に施工する際には落下を防ぐために強力な接着性を有する接着剤を使用する必要があったため、大抵の場合は業者に依頼して施工していた。本発明の内装材も当然、従来品と同様に業者に依頼して施工することもできるが、本発明の特徴である軽量性を生かして消費者自らが市販の接着剤、両面テープあるいは糊材を使用して施工することも可能であり、この場合、業者に依頼する必要がないため施工費用を節約でき経済的である。
【００２５】
本発明に用いる短繊維集合体には熱接着性繊維と吸放湿性繊維以外の繊維も使用することができる。これらの繊維の種類は特に限定しない。合成繊維、天然繊維、再生繊維等、全ての繊維を使用することができる。しかし、長期間使用することを考慮すると腐敗、虫食い等の心配のない合成繊維を使用することが好ましい。また、中空繊維、難燃繊維、消臭繊維、防カビ繊維等の機能性繊維を使用することにより、それぞれの機能を付与することもできる。
【００２６】
本発明に用いる短繊維集合体には必要に応じて、例えば粉末あるいは粒状の難燃剤、消臭剤、抗菌剤、防カビ剤等の各種の添加剤を添加することもできる。
【００２７】
本発明の内装材は吸放湿性繊維を含まない基材層と吸放湿性繊維を含んだ吸放湿層の２層構造としてもよい。吸放湿性繊維を含まない基材層を設けることにより、内装材の強度が上がり、また、基材層側を壁と接着させることにより接着性も向上する。
【００２８】
さらに、本発明の内装材は、その表面に透湿性を有する表皮材を積層してもよい。表皮材の素材は特に限定しない。紙、布帛、不織布、孔を開けたフィルム等、透湿性を有するものであれば使用可能である。あるいはこれらの積層体も使用できる。
【００２９】
該表皮材は、内装材を基材層と吸放湿層の２層構造とした場合は、吸放湿層側に積層することが好ましい。
【００３０】
表皮材としては透湿性に加え、防水性および／または撥水性を有するものが好ましい。防水性および／または撥水性を有することにより、誤って水が付着した場合でも短繊維集合体内部まで水が浸入することを防止できる。短繊維集合体の内部に水が入るとカビやダニが発生する原因となるためである。
【００３１】
また、表皮材に難燃性、防汚性、耐磨耗性、抗菌性、防カビ性等を有した材料を使用することにより、それぞれの機能を付与することもできる。
【００３２】
さらには、表皮材に文字や図柄を印刷あるいは転写し、意匠性を持たせることにより、内装材として見栄えもよくすることもできる。
【００３３】
また、本発明の内装材には、その片面に粘着剤からなる接着層とこの接着層を覆う離型紙を積層してもよい。粘着層と離型紙を積層することにより施工をより容易に行なうことが可能となる。
【００３４】
接着層は内装材を基材層と吸放湿層の２層構造とした場合は、基材層側に積層することが好ましい。また、表皮材を積層した場合には表皮材と反対側の面に積層することが好ましい。
【００３５】
【実施例】
以下、本発明を実施例により詳しく説明するが、本発明はこれに限定されるものではない。
【００３６】
（実施例１）
ユニチカファイバー（株）製熱接着性繊維「メルティー（タイプ４０８０）」（４．４ｄｔｅｘ、５１ｍｍ）６０重量％と２０℃、４０％ＲＨにおける吸湿率が２２％、９５％ＲＨにおける吸湿率が１４０％であるカネボウ合繊（株）製吸放湿性繊維「ベルオアシス」（１０ｄｔｅｘ、５１ｍｍ）４０重量％を混綿し、カーディングを行なってウェブを作製し、通常の熱風循環による均一な加熱処理を短繊維集合体全体に施した後プレスし、目付け５００ｇ／ｍ２、厚さ５ｍｍの内装材を得た。さらに、この内装材をカットし４５０ｍｍ×４５０ｍｍの大きさとした。この内装材は軽量で扱いやすく、市販の両面テープを使用して容易に施工することができ、施工性にも優れたものであった。また、優れた吸放湿性も有していた。
【００３７】
（実施例２）
ユニチカファイバー（株）製熱接着性繊維「メルティー（タイプ４０８０）」（４．４ｄｔｅｘ、５１ｍｍ）５０重量％とレギュラーポリエステル繊維（５．６ｄｔｅｘ、５１ｍｍ）５０重量％を混綿し、カーディングを行なって、目付け５００ｇ／ｍ２の基材層ウェブを作製した。また、ユニチカファイバー（株）製熱接着性繊維「メルティー（タイプ４０８０）」（４．４ｄｔｅｘ、５１ｍｍ）６０重量％と２０℃、４０％ＲＨにおける吸湿率が２２％、９５％ＲＨにおける吸湿率が１４０％であるカネボウ合繊（株）製吸放湿性繊維「ベルオアシス」（１０ｄｔｅｘ、５１ｍｍ）４０重量％を混綿し、カーディングを行なって、目付け４００ｇ／ｍ２の吸放湿層ウェブを作製した。
【００３８】
基材層ウェブと吸放湿層ウェブを積層後、通常の熱風循環による均一な加熱処理を短繊維集合体全体に施した後プレスし、目付け９００ｇ／ｍ２、厚さ７ｍｍの内装材を得た。さらに、この内装材をカットし４５０ｍｍ×４５０ｍｍの大きさとした。この内装材は軽量で扱いやすく、市販の両面テープを使用して容易に施工することができ、施工性にも優れたものであった。また、優れた吸放湿性も有していた。
【００３９】
（実施例３）
ユニチカファイバー（株）製熱接着性繊維「メルティー（タイプ４０８０）」（４．４ｄｔｅｘ、５１ｍｍ）４０重量％とレギュラーポリエステル繊維（５．６ｄｔｅｘ、５１ｍｍ）３０重量％およびカネボウ合繊（株）製高機能アクリル繊維「ビオセーフ」（３．３ｄｔｅｘ、５１ｍｍ）３０重量％を混綿し、カーディングを行なって、目付け５００ｇ／ｍ２の基材層ウェブを作製した。
【００４０】
この基材層ウェブと実施例２と同様の方法で作製した吸放湿層ウェブを積層後、通常の熱風循環による均一な加熱処理を短繊維集合体全体に施した後プレスし、目付け９００ｇ／ｍ２、厚さ７ｍｍの内装材を得た。さらに、この内装材をカットし４５０ｍｍ×４５０ｍｍの大きさとした。この内装材は軽量で扱いやすく、市販の両面テープを使用して容易に施工することができ、施工性にも優れたものであった。また、優れた吸放湿性も有していた。さらには優れた消臭性能も有していた。
【００４１】
（実施例４）
ユニチカファイバー（株）製熱接着性繊維「メルティー（タイプ４０８０）」（４．４ｄｔｅｘ、５１ｍｍ）５０重量％と原着ポリエステル繊維（５．６ｄｔｅｘ、５１ｍｍ、緑）５０重量％を混綿し、カーディングを行なって、目付け１００ｇ／ｍ２の表皮材ウェブを作製した。この表皮材ウェブを実施例２と同様の方法で作製した内装材の吸放湿層側に積層し、熱風循環による均一な加熱処理を施した後プレスし、目付け１０００ｇ／ｍ２、厚さ７ｍｍの内装材を得た。さらに、この内装材をカットし４５０ｍｍ×４５０ｍｍの大きさとした。この内装材は軽量で扱いやすく、市販の両面テープを使用して容易に施工することができ、施工性にも優れたものであった。また、優れた吸放湿性も有していた。さらに、表皮材が薄い緑色をしていたため見た目もよかった。
【００４２】
（実施例５）
実施例２と同様の方法で作製した内装材の吸放湿層側に目付け１００ｇ／ｍ２の撥水加工を施したスパンボンドを熱接着バインダーを用いて通気性を損なわないように接着し、目付け１０００ｇ／ｍ２、厚さ８ｍｍの内装材を得た。さらに、この内装材をカットし４５０ｍｍ×４５０ｍｍの大きさとした。この内装材は軽量で扱いやすく、市販の両面テープを使用して容易に施工することができ、施工性にも優れたものであった。また、優れた吸放湿性も有していた。さらに、撥水加工を施したスパンボンドを表皮材に使用したため表面に水が付着しても内装材に吸水されることがなかった。
【００４３】
（実施例６）
ユニチカファイバー（株）製熱接着性繊維「メルティー（タイプ４０８０）」（４．４ｄｔｅｘ、５１ｍｍ）４０重量％とレギュラーポリエステル繊維（５．６ｄｔｅｘ、５１ｍｍ）３０重量％および帝人（株）製難燃ポリエステル繊維「トレビラ」（３．３ｄｔｅｘ、５１ｍｍ）３０重量％を混綿し、カーディングを行なって、目付け５００ｇ／ｍ２の基材層ウェブを作製した。
【００４４】
また、ユニチカファイバー（株）製熱接着性繊維「メルティー（タイプ４０８０）」（４．４ｄｔｅｘ、５１ｍｍ）３０重量％と２０℃、４０％ＲＨにおける吸湿率が２３％、９５％ＲＨにおける吸湿率が６８％である東洋紡績（株）製吸放湿性繊維「モイスケア」（４．４ｄｔｅｘ、５０ｍｍ）４０重量％および帝人（株）製難燃ポリエステル繊維「トレビラ」（３．３ｄｔｅｘ、５１ｍｍ）３０重量％を混綿し、カーディングを行なって、目付け５００ｇ／ｍ２の吸放湿層ウェブを作製した。基材層ウェブと吸放湿層ウェブを積層後、通常の熱風循環による均一な加熱処理を短繊維集合体全体に施した後プレスし、目付け１０００ｇ／ｍ２、厚さ８ｍｍの内装材を得た。
【００４５】
さらにこの内装材の吸放湿層側に目付け１５０ｇ／ｍ２のガラス繊維からなる織物を熱接着バインダーを用いて通気性を損なわないように接着し、目付け１１５０ｇ／ｍ２、厚さ９ｍｍの内装材を得た。この内装材をカットし４５０ｍｍ×４５０ｍｍの大きさとした。この内装材は軽量で扱いやすく、市販の両面テープを使用して容易に施工することができ、施工性にも優れたものであった。また、優れた吸放湿性も有していた。さらに、短繊維集合体に難燃繊維および表皮材にガラス繊維からなる織物を使用したため難燃性にも優れていた。
【００４６】
（比較例１）
ユニチカファイバー（株）製熱接着性繊維「メルティー（タイプ４０８０）」（４．４ｄｔｅｘ、５１ｍｍ）６０重量％とレギュラーポリエステル繊維（５．６ｄｔｅｘ、５１ｍｍ）４０重量％を混綿し、カーディングを行なってウェブを作製し、通常の熱風循環による均一な加熱処理を短繊維集合体全体に施した後プレスし、目付け５００ｇ／ｍ２、厚さ８ｍｍの内装材を得た。さらに、この内装材をカットし４５０ｍｍ×４５０ｍｍの大きさとした。この内装材は軽量で扱いやすく、市販の両面テープを使用して容易に施工することができたが、吸放湿性はまったくなかった。
【００４７】
（比較例２）
ユニチカファイバー（株）製熱接着性繊維「メルティー（タイプ４０８０）」（４．４ｄｔｅｘ、５１ｍｍ）５０重量％とレギュラーポリエステル繊維（５．６ｄｔｅｘ、５１ｍｍ）５０重量％を混綿し、カーディングを行なって、目付け１５００ｇ／ｍ２の基材層ウェブを作製した。また、ユニチカファイバー（株）製熱接着性繊維「メルティー（タイプ４０８０）」（４．４ｄｔｅｘ、５１ｍｍ）７０重量％と２０℃、４０％ＲＨにおける吸湿率が２２％、９５％ＲＨにおける吸湿率が１４０％であるカネボウ合繊（株）製吸放湿性繊維「ベルオアシス」（１０ｄｔｅｘ、５１ｍｍ）３０重量％を混綿し、カーディングを行なって、目付け１５００ｇ／ｍ２の吸放湿層ウェブを作製した。
【００４８】
基材層ウェブと吸放湿層ウェブを積層後、通常の熱風循環による均一な加熱処理を短繊維集合体全体に施した後プレスし、目付け３０００ｇ／ｍ２、厚さ１０ｍｍの内装材を得た。さらに、この内装材をカットし４５０ｍｍ×４５０ｍｍの大きさとした。この内装材は優れた吸放湿性を有していたものの、重量が重く、市販の両面テープを使用して施工しても剥がれ落ちた。
【００４９】
（比較例３）
ユニチカファイバー（株）製熱接着性繊維「メルティー（タイプ４０８０）」（４．４ｄｔｅｘ、５１ｍｍ）５０重量％と２０℃、４０％ＲＨにおける吸湿率が２２％、９５％ＲＨにおける吸湿率が１４０％であるカネボウ合繊（株）製吸放湿性繊維「ベルオアシス」（１０ｄｔｅｘ、５１ｍｍ）５０重量％を混綿し、カーディングを行なってウェブを作製し、通常の熱風循環による均一な加熱処理を短繊維集合体全体に施した後プレスし、目付け４０ｇ／ｍ２、厚さ０．３ｍｍの内装材を得た。
【００５０】
さらにこの内装材に目付け３０ｇ／ｍ２の撥水加工を施したスパンボンドを熱接着バインダーを用いて通気性を損なわないように接着し、目付け７０ｇ／ｍ２、厚さ０．４ｍｍの内装材を得た。この内装材をカットし４５０ｍｍ×４５０ｍｍの大きさとした。この内装材は非常に薄く、壁紙と同等に取り扱うことができたが、目付けが低く、吸放湿繊維の含有量が少ないため、吸放湿性に乏しいものであった。
【００５１】
（比較例４）
吸放湿性繊維を２０℃、４０％ＲＨにおける吸湿率が９％、９５％ＲＨにおける吸湿率が３１％であるビスコースレーヨンに変えた以外は、実施例１と同様の繊維組成および製造方法により、目付け５００ｇ／ｍ２、厚さ５ｍｍの内装材を得た。さらに、この内装材をカットし４５０ｍｍ×４５０ｍｍの大きさとした。この内装材は軽量で扱いやすく、市販の両面テープを使用して容易に施工することができたが、Ｒ１とＲ２の差の小さいレーヨンを使用したため、吸放湿性に乏しいものであった。
【００５２】
（比較例５）
天然鉱物「珪藻土」を使用した市販の吸放湿性建材（目付け５０００ｇ／ｍ２、厚さ６ｍｍ、４５０ｍｍ×４５０ｍｍ）を入手し、その性能を測定した。この吸放湿性建材は高い吸放湿性能を有していたが、重量が非常に重く、市販の両面テープでは施工することができなかった。さらにこの吸放湿性建材は硬く、割れやすいものであった。
【００５３】
次に本発明の短繊維集合体からなる内装材の吸放湿性能の評価結果を表１に示す。
【００５４】
なお、吸放湿性能の測定は、２００ｍｍ×２００ｍｍの試料を２０℃×５０％ＲＨの環境下に一昼夜放置し調湿した後、試料を３０℃×９０％ＲＨの環境下に移し、８時間吸湿させた後の重量（Ｗ１）を測定する。次に試料を再度２０℃×５０％ＲＨの環境下に移し、３時間放湿させた後の重量（Ｗ２）を測定する。最後に試料を１２０℃で３時間乾燥し、絶乾状態の重量（Ｗ０）を測定する。下式より単位面積あたりの吸湿量および放湿量を算出する。
吸湿量（ｇ／ｍ２）＝（Ｗ１−Ｗ０）／０．０４
放湿量（ｇ／ｍ２）＝（Ｗ２−Ｗ０）／０．０４
【００５５】
【表１】
2004250863.tif 000002
【００５６】
次に実施例１、実施例４および比較例１で得られた内装材の調湿性能を測定した。測定方法は、あらかじめ内壁面に４００ｍｍ×２００ｍｍの大きさにカットした試料を２枚張り付けた３００ｍｍ（縦）×５００ｍｍ（横）×３５０ｍｍ（高）の大きさの密閉容器を３０℃×８０％ＲＨに調整した恒温恒湿槽内に蓋を開けたまま６時間放置する。その後、密閉容器中に湿度記録計を入れて容器を密閉し、６時間放置する。次いで、密閉容器の周辺温度を１０℃としてさらに６時間放置する。さらに、３０℃と１０℃を６時間ずつ繰返し、密閉容器内の相対湿度の変化を測定する。測定結果を図１に示す。
【００５７】
表１から次のことが明らかである。比較例１では、吸湿量と放湿量の差がなく、吸放湿性はまったくない。これに対して、吸放湿性繊維を使用した実施例１〜実施例６では吸湿量と放湿量の差が大きく、優れた吸放湿性を有している。
【００５８】
また、図１からは次のことが明らかである。比較例１では、周辺温度の変化とともに容器内の湿度も大きく変化し、周辺温度１０℃では相対湿度が１００％ＲＨを超え、容器内に結露が発生した。これに対し、実施例１および実施例３では、周辺温度を１０℃に下げても本発明の内装材が素早く湿気を吸収し湿度の上昇を抑制した。さらに、周辺温度を３０℃に上げると本発明の内装材が吸湿していた湿気を素早く放湿し、容器内の湿度低下を抑制した。再度、周辺温度を１０℃にしても本発明の内装材を使用していると容器内の湿度をほぼ一定湿度に保つことができた。
【００５９】
（実施例７）
実施例４と同様の方法で作製した内装材の基材層側にアクリル系粘着剤からなる接着層を積層し、さらにこの接着層を覆う離型紙を積層して内装材を作製した。この内装材は実施例４と同等の優れた吸放湿性を有するとともに、離型紙を剥がすだけで容易に施工が可能であり、市販の両面テープ等の接着剤の購入する必要もなく、さらに施工性に優れたものであった。
【００６０】
【発明の効果】
以上のように、本発明によれば、吸放湿速度が速いため急激な湿度の変化に対しても素早く応答し、優れた調湿性および防露性を有した内装材を得ることができる。さらに本発明の内装材は吸湿剤および構成材料として繊維を用いているため、従来用いられていた無機材料と比較し非常に軽量であり、そのためその施工方法も非常に容易で、消費者自らが簡単に施工できる施工性にも優れ、さらには柔らかく無機材料のように落としても割れることがない取扱性にも優れた内装材を得ることができる。
【図面の簡単な説明】
【図１】実施例１、実施例４および比較例１の調湿性能試験結果である。
【図２】（ａ）は本実施形態にかかる内装材の断面図であり、（ｂ）は本実施形態の請求項４にかかる内装材の断面図であり、（ｃ）および（ｄ）は本実施形態の請求項５にかかる内装材の断面図の一例であり、（ｅ）は本実施形態の請求項７にかかる内装材の断面図の一例である。
【符号の説明】
１  内装材
２  吸放湿性繊維を含んだ短繊維集合体（吸放湿層）
３  基材層
４  表皮材
５  接着層
６  離型紙
【図１】
2004250863.tif 000003
【図２】
2004250863.tif 000004